(57)【要約】【課題】簡易的な方法で導電粒子を分散させることができ、電子部品の電極端子間におけるショートを抑制できる異方性導電接着剤、異方性導電接着剤の製造方法、及び接続構造体を提供する。【解決手段】異方性導電接着剤は、絶縁性フィラーにより導電粒子の表面の一部が被覆された被覆導電粒子と、絶縁性フィラーと、絶縁性バインダーとを含有し、絶縁性バインダー中に被覆導電粒子が分散されており、導電粒子の粒子径が７μｍ以上であり、上記絶縁性フィラーの粒子径が上記導電粒子の粒子径の０．０２〜０．１４３％であり、上記導電粒子に対する上記絶縁性フィラーの量が０．７８〜７７体積％である。【選択図】図２
2018145418.tif 000002
【特許請求の範囲】
【請求項１】
小粒子径フィラーにより大径粒子の表面の一部が被覆された被覆大径粒子と、小粒子径フィラーと、絶縁性バインダーとを含有し、
上記被覆大径粒子は分散されてなり、
上記大径粒子の粒子径が２μｍ以上であり、
上記小粒子径フィラーの粒子径が上記大径粒子の粒子径の０.０２％以上５．０％以下であり、
上記大径粒子に対する上記小粒子径フィラーの量が１５６体積％未満である、樹脂組成物。
【請求項２】
上記大径粒子が導電粒子である、請求項１記載の樹脂組成物。
【請求項３】
上記小粒子径フィラーがシリカフィラーである、請求項１又は２記載の樹脂組成物。
【請求項４】
上記大径粒子の粒子径が５０μｍ未満である、請求項１〜３のいずれか１項に記載の樹脂組成物。
【請求項５】
平均粒径が２μｍ以上である大径粒子と、粒子径が上記大径粒子の粒子径の０.０２％以上５．０％以下である小粒子径フィラーとを撹拌することにより、上記小粒子径フィラーにより上記大径粒子が被覆された第１の被覆粒子を得る工程（Ａ）と、
上記第１の被覆粒子と、絶縁性バインダーとを撹拌することにより、上記小粒子径フィラーにより上記大径粒子の表面の一部が被覆された第２の被覆粒子が、上記絶縁性バインダー中に分散された樹脂組成物を得る工程（Ｂ）とを有し、
上記工程（Ａ）では、上記大径粒子に対する上記小粒子径フィラーの量が１５６体積％未満となるように上記大径粒子と上記小粒子径フィラーとを配合する、樹脂組成物の製造方法。
【請求項６】
請求項１〜４のいずれか１項に記載の樹脂組成物からなる接着剤。
【請求項７】
請求項６項に記載の接着剤からなる接着フィルム。
【請求項８】
当該接着フィルム全体の上記大径粒子の個数密度（個／ｍｍ２）と、当該接着フィルムから任意に抽出した０．２ｍｍ×０．２ｍｍの領域における上記大径粒子の個数密度（個／ｍｍ2）との差が、１５％以下である、請求項７記載の接着フィルム。
【請求項９】
請求項１〜４のいずれか１項に記載の樹脂組成物からなり、上記大径粒子が導電粒子である異方性導電接着剤。
【請求項１０】
請求項９記載の異方性導電接着剤からなる異方性導電フィルム。
【請求項１１】
請求項６記載の接着剤、又は請求項７記載の接着フィルムを介して、第１の部材と第２の部材とが接続された構造体。
【請求項１２】
請求項９記載の異方性導電接着剤、又は請求項１０記載の異方性導電フィルムを介して、第１の電子部品と第２の電子部品とが異方性接続された接続構造体。
【請求項１３】
請求項６記載の接着剤、又は請求項７記載の接着フィルムを介して、第１の部材と第２の部材とを接続させる構造体の製造方法。
【請求項１４】
請求項９記載の異方性導電接着剤、又は請求項１０記載の異方性導電フィルムを介して、第１の電子部品と第２の電子部品とを異方性接続させる接続構造体の製造方法。
【請求項１５】
絶縁性フィラーにより導電粒子の表面の一部が被覆された被覆導電粒子と、絶縁性フィラーと、絶縁性バインダーとを含有し、
上記絶縁性バインダー中に上記被覆導電粒子が分散されており、
上記導電粒子の粒子径が７μｍ以上であり、
上記絶縁性フィラーの粒子径が上記導電粒子の粒子径の０．０２〜０．１４３％であり、
上記導電粒子に対する上記絶縁性フィラーの量が０．７８〜７７体積％である、異方性導電接着剤。
【請求項１６】
上記絶縁性フィラーがシリカフィラーである、請求項１５載の異方性導電接着剤。
【請求項１７】
上記導電粒子の粒子径が５０μｍ以下である、請求項１５又は１６に記載の異方性導電接着剤。
【請求項１８】
請求項１５〜１７のいずれか１項に記載の異方性導電接着剤からなる異方性導電フィルム。
【請求項１９】
当該異方性導電フィルム全体の上記被覆導電粒子の個数密度（個／ｍｍ２）と、当該異
方性導電フィルムから任意に抽出した０．２ｍｍ×０．２ｍｍの領域における上記被覆導電粒子の個数密度（個／ｍｍ2）との差が、１５％以下である、請求項１８記載の異方性導電フィルム。
【請求項２０】
平均粒径が７μｍ以上である導電粒子と、粒子径が上記導電粒子の粒子径の０．０２〜０．１４３％である絶縁性フィラーとを撹拌することにより、上記絶縁性フィラーにより上記導電粒子が被覆された第１の被覆導電粒子を得る工程（Ａ）と、
上記第１の被覆導電粒子と、絶縁性バインダーとを撹拌することにより、上記絶縁性フィラーにより上記導電粒子の表面の一部が被覆された第２の被覆導電粒子が、上記絶縁性バインダー中に分散された異方性導電接着剤を得る工程（Ｂ）とを有し、
上記工程（Ａ）では、上記導電粒子に対する上記絶縁性フィラーの量が０．７８〜７７体積％となるように上記導電粒子と上記絶縁性フィラーとを配合する、異方性導電接着剤の製造方法。
【請求項２１】
請求項１５〜１７のいずれか１項に記載の異方性導電接着剤、又は請求項１８に記載の異方性導電フィルムを介して、第１の電子部品と第２の電子部品とが異方性接続された接続構造体。
【請求項２２】
上記第１の電子部品又は上記第２の電子部品がセラミック基板である、請求項２１記載の接続構造体。
【請求項２３】
請求項１５〜１７のいずれか１項に記載の異方性導電接着剤、又は請求項１８に記載の異方性導電フィルムを介して、第１の電子部品と第２の電子部品とを異方性接続する接続構造体の製造方法。
【発明の詳細な説明】
【技術分野】
【０００１】
本技術は、樹脂組成物、樹脂組成物の製造方法、及び構造体に関する。
【背景技術】
【０００２】
粒子を含有する樹脂組成物において、粒子には凝集による性能低下などの種々の要因により、高い分散性が求められる（例えば特許文献１を参照）。これは、特に、電子部品用樹脂組成物、電子部品用接着剤などにおいて強く求められる。粒子の分散性が低い場合、樹脂組成物の品質安定性を保つのは困難なためである。
【０００３】
電子部品用接着剤の一例として、回路接続材料があり、その中の異方性導電接着剤は、一般に、絶縁性バインダー中に導電粒子が分散されたものが使用される（例えば特許文献２〜４を参照）。ところで、異方性導電接着剤中の導電粒子は、製造直後には分散していても、凝集してしまうことがある。導電粒子の凝集は、導電粒子捕捉効率の低下、電子部品の電極端子間におけるショート発生などの要因となる。そのため、導電粒子の表面に予め絶縁被膜を形成することがある（例えば特許文献２を参照）。
【０００４】
しかし、導電粒子の表面に絶縁被膜を形成すると、製造コストが増加してしまう傾向にある。特に、導電粒子の粒子径が大きくなる程、導電粒子の表面積も大きくなり、導電粒子の表面に絶縁被膜を形成するための技術的難易度も上がり、製造コストがより増加してしまう傾向にある。そのため、導電粒子の粒子径が大きい場合であっても、簡易的な方法で導電粒子を均一に分散させて、電子部品の電極端子間におけるショートを抑制することが求められている。
【０００５】
また、絶縁性バインダー中に分散させる粒子の粒子径が小さい場合であっても、均一に分散させることが求められている。
【先行技術文献】
【特許文献】
【０００６】
【特許文献１】特開２０１５−１３４８８７号公報
【特許文献２】特開２０１５−１３３３０１号公報
【特許文献３】特開２０１４−２４１２８１号公報
【特許文献４】特開平１１−１４８０６３号公報
【発明の概要】
【発明が解決しようとする課題】
【０００７】
また、本技術は、このような従来の実情に鑑みて提案されたものであり、簡便な手法によって粒子を均一に分散させることができる樹脂組成物、樹脂組成物の製造方法、及び構造体を提供する。
【０００８】
また、異方性導電接着剤である場合においては、導電粒子の粒子径が大きい場合であっても、簡易的な方法で導電粒子を均一に分散させることができ、電子部品の電極端子間におけるショートを抑制できる異方性導電接着剤、異方性導電接着剤の製造方法、及び接続構造体を提供する。
【課題を解決するための手段】
【０００９】
本技術に係る樹脂組成物は、小粒子径フィラーにより大径粒子の表面の一部が被覆された被覆大径粒子と、小粒子径フィラーと、絶縁性バインダーとを含有し、上記被覆大径粒子は分散されてなり、上記大径粒子の粒子径が２μｍ以上であり、上記小粒子径フィラーの粒子径が上記大径粒子の粒子径の０.０２〜５．０％であり、上記大径粒子に対する上記小粒子径フィラーの量が１５６体積％未満である。
【００１０】
本技術に係る樹脂組成物の製造方法は、平均粒径が２μｍ以上である大径粒子と、粒子径が上記大径粒子の粒子径の０.０２〜５．０％である小粒子径フィラーとを撹拌することにより、上記小粒子径フィラーにより上記大径粒子が被覆された第１の被覆粒子を得る工程（Ａ）と、上記第１の被覆粒子と、絶縁性バインダーとを撹拌することにより、上記小粒子径フィラーにより上記大径粒子の表面の一部が被覆された第２の被覆粒子が、上記絶縁性バインダー中に分散された樹脂組成物を得る工程（Ｂ）とを有し、上記工程（Ａ）では、上記大径粒子に対する上記小粒子径フィラーの量が１５６体積％未満となるように上記大径粒子と上記小粒子径フィラーとを配合する。尚、本発明で粒子、フィラーと表現を使い分けしているのは、大きさの違うものを分かり易くさせるためである。
【００１１】
本技術に係る異方性導電接着剤は、絶縁性フィラーにより導電粒子の表面の一部が被覆された被覆導電粒子と、絶縁性フィラーと、絶縁性バインダーとを含有し、上記絶縁性バインダー中に上記被覆導電粒子が分散されており、上記導電粒子の粒子径が７μｍ以上であり、上記絶縁性フィラーの粒子径が上記導電粒子の粒子径の０．０２〜０．１４３％であり、上記導電粒子に対する上記絶縁性フィラーの量が０．７８〜７７体積％である。
【００１２】
本技術に係る異方性導電接着剤の製造方法は、平均粒径が７μｍ以上である導電粒子と、粒子径が上記導電粒子の粒子径の０．０２〜０．１４３％である絶縁性フィラーとを撹拌することにより、上記絶縁性フィラーにより上記導電粒子が被覆された第１の被覆導電粒子を得る工程（Ａ）と、上記第１の被覆導電粒子と、絶縁性バインダーとを撹拌することにより、上記絶縁性フィラーにより上記導電粒子の表面の一部が被覆された第２の被覆導電粒子が、上記絶縁性バインダー中に分散された異方性導電接着剤を得る工程（Ｂ）とを有し、上記工程（Ａ）では、上記導電粒子に対する上記絶縁性フィラーの量が０．７８〜７７体積％となるように上記導電粒子と上記絶縁性フィラーとを配合する。
【００１３】
本技術に係る接続構造体は、上記異方性導電接着剤からなる異方性導電フィルムを介して、第１の電子部品と第２の電子部品とが接続されたものである。
【発明の効果】
【００１４】
本技術によれば、大径粒子の表面の一部が小粒子径フィラーにより被覆された一部被覆粒子を形成することにより、大径粒子を均一に分散させることができる。
【００１５】
本技術によれば、導電粒子の粒子径が大きい場合であっても、簡易的な方法で導電粒子（絶縁性フィラーにより導電粒子の表面の一部が被覆された被覆導電粒子）を均一に分散させることができ、電子部品の電極端子間におけるショートを抑制できる。
【図面の簡単な説明】
【００１６】
【図１】図１は、本実施の形態に係る接続構造体の一例を示す断面図である。
【図２】図２は、導電粒子と絶縁性フィラーとを撹拌することにより得られた混合物の一例を示す図である。
【図３】図３は、絶縁性フィラーで被覆された被覆導電粒子と、絶縁性バインダーとを撹拌することにより得られた異方性導電接着剤の一例を示す図である。
【図４】図４は、絶縁性フィラーで被覆されていない導電粒子を示す図である。
【図５】図５は、絶縁性フィラーで被覆されていない導電粒子と、絶縁性バインダーとを撹拌することにより得られた異方性導電接着剤の一例を示す図である。
【図６】図６は、導電粒子と絶縁性フィラーとを撹拌することにより得られた混合物の一例を示す図である。
【図７】図７は、本技術を適用させた一部被覆粒子の第１の例を模式的に示す断面図である。
【図８】図８は、本技術を適用させた一部被覆粒子の第２の例を模式的に示す断面図である。
【図９】図９は、本技術を適用させた一部被覆粒子の第３の例を模式的に示す断面図である。
【発明を実施するための形態】
【００１７】
本技術は、大径粒子の表面の一部が小粒子径フィラーにより被覆された一部被覆粒子を形成することにより、絶縁性バインダー中の大径粒子の分散性を向上させるものである。一方、大径粒子の表面の全部が小粒子径フィラーにより被覆されている場合、大径粒子に対する小粒子径フィラーの量が多過ぎることになり、絶縁性バインダー中の大径粒子の分散性が低下する傾向にある。
【００１８】
一部被覆粒子は、大径粒子と小粒子径フィラーの粉末を混合し（好ましくはこれらのみで混合することが好ましい）、大径粒子の表面に小粒子径フィラーを被覆させた後に、この混合物を樹脂組成物と混合（混錬）させることで、大径粒子の表面を被覆する一部の小粒子径フィラーを剥離することにより得ることができる。逆説的に言えば、一部被覆粒子が形成されていれば、大径粒子に対する小粒子径フィラーの量が適量であり、絶縁性バインダー中の大径粒子の分散性が高いとも言える。これは例えば遊星攪拌装置などを用い、高いシェア（せん断力）を掛けて行うことで、大径粒子表面への小粒子径フィラーの被覆と一部剥離が効率よく行うことができる。
【００１９】
以下、第１の実施の形態について説明する。
【００２０】
［第１の実施の形態］
＜樹脂組成物＞
本実施の形態に係る樹脂組成物は、小粒子径フィラーにより大径粒子の表面の一部が被覆された一部被覆粒子と、小粒子径フィラーと、絶縁性バインダーとを含有し、一部被覆粒子は分散されてなり、大径粒子の粒子径が２μｍ以上であり、小粒子径フィラーの粒子径が大径粒子の粒子径の０.０２〜５．０％であり、大径粒子に対する小粒子径フィラーの量が１５６体積％未満である。尚、このような０．０２〜５．０％との表記は、特に断りが無ければ０．０２％以上５．０％以下を指す。
【００２１】
本明細書において、大径粒子の粒子径は、画像型粒度分布計（一例として、ＦＰＩＡ−３０００：マルバーン社製）により測定した値とすることができる。この個数は１０００個以上、好ましくは２０００個以上であることが好ましい。また、小粒子径フィラーの粒子径は、例えば、電子顕微鏡観察し、任意の１００個の平均値とすることができ、２００個以上とすることでより精度を高めることもできる。
【００２２】
また、大径粒子に対する小粒子径フィラーの量（体積％）は、次式により求めた値とすることができる。
大径粒子（Ａ）に対する小粒子径フィラー（Ｂ）の量（体積％）
＝｛（Ｂｗ／Ｂｄ）／（Ａｗ／Ａｄ）｝×１００
Ａｗ：大径粒子（Ａ）の質量組成（質量％）
Ｂｗ：小粒子径フィラー（Ｂ）の質量組成（質量％）
Ａｄ：大径粒子（Ａ）の比重
Ｂｄ：小粒子径フィラー（Ｂ）の比重
【００２３】
図７〜図９は、それぞれ本技術を適用させた一部被覆粒子の第１〜第３の例を模式的に示す断面図である。図７〜図９に示すように、一部被覆粒子２０は、小粒子径フィラーにより大径粒子２１の表面の一部が被覆されている。換言すれば、一部被覆粒子２０は、その表面に、小粒子径フィラーにより被覆された被覆部２２と、大径粒子の表面が露出した露出部２３を有する。一部被覆粒子２０は、例えば図７に示すように露出部２３が表面に全体的にまだらにあってもよく、図８に示すように露出部２３が一部にあってもよく、図９に示すように露出部２３が全体の半分以上あってもよい。本方式で得られた一部被覆された大径粒子の分散性を簡易に得ることを第１の目的としているためであり、被覆状態により大径粒子の性能を得ることを優先させているためではないからである。
【００２４】
一部被覆粒子２０は、樹脂組成物をフィルム状にした後に、電子顕微鏡などによる面視野観察において、一部被覆が確認できればよい。これは、観察箇所を複数回変更して同一の結果が得られることが好ましい。詳細に確認する場合は、一部被覆粒子２０断面において、少なくとも最外表面の一部が被覆されていることが確認できればよい。なお、観察するフィルム体の表裏面で同一箇所を観測することで、より精密に且つ簡便に確認することができる。この手法であれば、大径粒子の一部被覆の有り無しの判定のみで判別できる。剥離した小粒子径フィラーと大径粒子が重畳している場合の判定は、焦点距離の調整から個別に判定することも可能と考える。
【００２５】
一部被覆粒子２０における被覆部２２の割合は、例えば、上述した樹脂組成物をフィルム状にした後に、電子顕微鏡などによる面視野観察により確認することもできる。もしくは、樹脂組成物を硬化もしくは凍結させて、任意の１００個の一部被覆粒子断面の最外表面を電子顕微鏡観察し、任意の１００個の一部被覆粒子の被覆部の割合の平均値とすることができる。このような一部被覆粒子の被覆部の割合の平均値は、例えば１５％以上１００％未満であればよく、３０〜９５％であってもよい。
【００２６】
また、一部被覆粒子２０の個数割合は、全部被覆粒子及び一部被覆粒子の全体に対し、７０％以上、好ましくは８０％以上、より好ましくは９５％以上である。一部被覆粒子２０の個数割合は、例えば、樹脂組成物を硬化もしくは凍結させて、任意の１００個の全部被覆粒子及び一部被覆粒子を電子顕微鏡観察し、任意の１００個の全部被覆粒子及び一部被覆粒子に対する一部被覆粒子の個数とすることができる。
【００２７】
大径粒子は、特に限定されず、樹脂組成物の機能に応じて材質が適宜選択される。例えば、樹脂組成物に導電性を付与する場合、例えば、導電粒子、金属粒子などが選択され、また、樹脂組成物にスペーサー機能を付与する場合、例えば、アクリルゴム、スチレンゴム、スチレンオレフィンゴム、シリコーンゴムなどが選択される。これは小粒子径フィラーとの組み合わせで被覆および一部被覆ができれば特に限定はなく、有機物であってもよく、無機物であってもよく、また金属メッキ樹脂粒子のように有機物と無機物を組み合わせたものであってもよい。１種単独で用いてもよいし、２種以上を併用してもよい。１種単独であれば分散性の評価は容易になる。２種以上の場合は、外観が明確に異なるものであることが、同様の理由から好ましい。
【００２８】
大径粒子の粒子径は、２μｍ以上である。また、大径粒子の粒子径の上限は、特に制限されないが、例えば、大径粒子が導電粒子である場合、接続構造体における導電粒子の捕捉効率の観点から、例えば５０μｍ以下であることが好ましく、２０μｍ以下であることがさらに好ましい。
【００２９】
樹脂組成物内の大径粒子の固数密度は、目的に応じて適宜調整することができるが、下限としては２０個／ｍｍ２以上であることが好ましく、１００個／ｍｍ２以上であることがより好ましく、１５０個／ｍｍ２以上であることがさらにより好ましい。少なすぎる場合、小粒子径フィラーとの割合における調整マージンが少なくなり、再現性が困難になるからである。また、上限は８００００個／ｍｍ２以下であることが好ましく、７００００個／ｍｍ２以下であることがより好ましく、６５０００個／ｍｍ２以下であることが更により好ましい。大径粒子の個数密度が大きくなりすぎると、小粒子径フィラーの被覆や樹脂組成物との混合が困難となる。個数密度は支持体の平滑面にフィルム状に形成し、面視野における観察から求めることができる。この際の厚みは、大径粒子の１．３倍以上もしくは１０μｍ以上、上限は大径粒子の４倍以下、好ましくは２倍もしくは以下４０μｍ以下とすることができる。この厚みは樹脂組成物に由来するため、一義的に定めることは難しいため、このように範囲を設けている。面視野観察は金属顕微鏡、ＳＥＭなどの電子顕微鏡を用いることができる。観察画像から個々の大径粒子を計測して求めてもよく、公知の画像解析ソフト（一例として、ＷｉｎＲＯＯＦ（三谷商事株式会社）が挙げられる）を用いて計測してもよい。樹脂組成物の場合はフィルム状にした場合の厚みによって変動するため、大径粒子の１．３倍もしくは４倍の厚みとした面視野個数密度で定めることができる。尚、溶媒を含んでいる場合は乾燥後の厚みとする。
【００３０】
小粒子径フィラーは、その大部分が絶縁性バインダー中に分散されており、一部が大径粒子の表面の一部を被覆する。小粒子径フィラーとしては、絶縁性フィラーを用いることができる。絶縁性フィラーとしては、例えば、酸化チタン、酸化アルミニウム、シリカ、酸化カルシウム、酸化マグネシウムなどの酸化物、水酸化カルシウム、水酸化マグネシウム、水酸化アルミニウムなどの水酸化物、炭酸カルシウム、炭酸マグネシウム、炭酸亜鉛、炭酸バリウムなどの炭酸塩、硫酸カルシウム、硫酸バリウムなどの硫酸塩、珪酸カルシウムなどのケイ酸塩、チッ化アルミニウム、チッ化ホウ素、チッ化珪素などのチッ化物などが挙げられる。絶縁性フィラーは、１種単独で用いてもよいし、２種以上を併用してもよい。
【００３１】
小粒子径フィラーの粒子径の上限は、大径粒子の１４％以下、好ましくは０．３％以下とすることができる。もしくは１００ｎｍ以下であることが好ましく、５０ｎｍ以下であることがより好ましい。大径粒子の表面積に対して小粒子径フィラーが大きすぎないことで、大径粒子の表面に傷がつく等の不具合を抑制できる。また、小粒子径フィラーの粒子径の下限は、１０ｎｍ以上であることが好ましい。大径粒子の表面積に対して小粒子径フィラーが小さすぎないことで、大径粒子の凝集をより効果的に抑制できる。小さすぎる場合、樹脂組成物の粘度が上昇しすぎることで分散性への影響も懸念される。
【００３２】
以上に説明した大径粒子と小粒子径フィラーの大きさの関係から、大径粒子と小粒子径フィラーとの粒子径の比率（小粒子径フィラーの粒子径／大径粒子の粒子径）は、０．０２〜５．０％であり、０．０２〜２．５％であることが好ましい。
【００３３】
また、上述の粒子径の比率を満たす大径粒子に対する小粒子径フィラーの体積割合は１５６体積％未満である。これを超えると樹脂中への均一分散が容易に得られにくくなる。尚、下限値は０％を超えることは当然であるが、大径粒子と小粒子径フィラーの大きさの比率の他に、これらの形状なども関係してくるため一義的に定め難い。しかし、０．７８％以上であれば特に問題はないと考えられ、３．９％以上であれば好ましく、７．８％以上であればより好ましい。尚、上限値は７８体積％以下であることが好ましく、３９％以下であることがより好ましい。尚、これらの数値は大径粒子と小粒子径フィラーの関係から適宜選択できるものである。このような条件を満たすことにより、大径粒子の分散性を良好にすることができる。
【００３４】
絶縁性バインダー（絶縁性樹脂）は、公知の絶縁性バインダーを用いることができる。硬化型としては、熱硬化型、光硬化型、光熱併用硬化型などが挙げられる。例えば、（メタ）アクリレート化合物と光ラジカル重合開始剤とを含む光ラジカル重合型樹脂、（メタ）アクリレート化合物と熱ラジカル重合開始剤とを含む熱ラジカル重合型樹脂、エポキシ化合物と熱カチオン重合開始剤とを含む熱カチオン重合型樹脂、エポキシ化合物と熱アニオン重合開始剤とを含む熱アニオン重合型樹脂等が挙げられる。また、公知の粘着剤組成物を用いてもよい。
【００３５】
樹脂組成物は、必要に応じて、一部被覆粒子、小粒子径フィラー、絶縁性バインダー以外の他の成分をさらに含有していてもよい。他の成分としては、例えば、溶剤（メチルエチルケトン、トルエン、プロピレングリコールモノメチルエーテルアセテートなど）、応力緩和剤、シランカップリング剤等が挙げられる。
【００３６】
以上のように、樹脂組成物は、大径粒子の粒子径が２μｍ以上であり、小粒子径フィラーの粒子径が大径粒子の粒子径の０．０２〜５．０％であり、大径粒子に対する小粒子径フィラーの量が１５６体積％未満であることにより、高い分散性を有する。
【００３７】
また、例えば、樹脂組成物を第１の部材と第２の部材との間のスペーサーとして機能させる場合、大径粒子に付着する小粒子径フィラーの量が少ないため、大径粒子の略直径のスペーサーとすることができる。また、例えば、樹脂組成物を大径粒子が導電粒子であり、小粒子径フィラーが絶縁性フィラーである、異方性導電接着剤とする場合、導電粒子に付着する絶縁性フィラーの量が少ないため、優れた導通性を得ることができる。
【００３８】
また、例えば、樹脂組成物を大径粒子が導電粒子であり、小粒子径フィラーが絶縁性フィラーである、異方性導電接着剤からなる異方性導電フィルムとする場合、導電粒子の分散性が非常に高いため、異方性導電フィルム全体の導電粒子の個数密度（個／ｍｍ２）と、当該異方性導電フィルムから任意に抽出した０．２ｍｍ×０．２ｍｍの領域における導電粒子の個数密度（個／ｍｍ２）との差を１５％以下とすることができる。ここで、個数密度の差は、任意に抽出した所定領域における導電粒子の個数密度の最大値と最小値との差である。
【００３９】
＜樹脂組成物の製造方法＞
本実施の形態に係る樹脂組成物の製造方法は、以下の工程（Ａ）と、工程（Ｂ）とを有する。
【００４０】
［工程（Ａ）］
工程（Ａ）では、大径粒子と、粒子径が大径粒子よりも小さい小粒子径フィラーとを撹拌することにより、第１の被覆粒子を得る。工程（Ａ）では、工程（Ｂ）で得られる第２の被覆粒子の凝集を抑制するために、大径粒子を小粒子径フィラーで被覆させる。また、工程（Ａ）では、上述のように、大径粒子に対する小粒子径フィラーの量が１５６体積％未満となるように大径粒子と小粒子径フィラーとを配合する。このような条件を満たすことにより、工程（Ａ）で大径粒子の表面への小粒子径フィラーの被覆を容易に進行させるとともに、工程（Ｂ）で第１の被覆粒子における小粒子径フィラーを容易に乖離させることができる。
【００４１】
大径粒子と小粒子径フィラーとを撹拌する方法は、乾式法、湿式法のいずれであってもよく、乾式法が好ましい。公知のトナー等で用いられている手法を適用できるためである。大径粒子と小粒子径フィラーとを撹拌するための装置は、例えば、遊星式撹拌装置、振とう機、ラボミキサー、撹拌プロペラ等が挙げられる。特に、平均粒径が比較的大きい大径粒子を絶縁フィラーで被覆させる観点から、高シェアのかかる遊星式撹拌装置が好ましい。ボールミルやビーズミルなど媒体を用いる方式は、排除するものではないが好ましくない。大径粒子と小粒子径フィラー以外に取り除くものが存在すると、生産性の上では望ましくないためである。また、このような媒体（ボールやビーズ）を用いると、大径粒子や小粒子径フィラーの表面状態への影響を勘案する要因が増えるため、製品設計が難しくなる。遊星式撹拌装置は、材料（大径粒子と小粒子径フィラーとの混合物）の入った容器を自転させながら公転させる方式の撹拌装置をいう。容器毎で生産するバッチ方式の場合、品質管理がし易くなる点からも好ましい。即ち、容易に高精度に大径粒子と小粒子径フィラーとが分散した樹脂組成物を得られ易くなる。
【００４２】
大径粒子及び小粒子径フィラーは、上述した異方性導電接着剤で説明した大径粒子及び小粒子径フィラーと好ましい範囲が同様である。特に、工程（Ａ）において大径粒子を小粒子径フィラーで被覆させる観点から、乾粉状態の大径粒子を用いることが好ましい。
【００４３】
［工程（Ｂ）］
工程（Ｂ）では、第１の被覆粒子と絶縁性バインダーとを撹拌することにより、第２の被覆粒子と、第１の被覆粒子における大径粒子から乖離した小粒子径フィラーとが、絶縁性バインダー中に分散された樹脂組成物が得られる。
【００４４】
工程（Ｂ）では、第１の被覆粒子を絶縁性バインダー中で撹拌することにより、第１の被覆粒子における小粒子径フィラーに大径粒子との摩擦や高シェアがかかることで、この小粒子径フィラーが大径粒子から乖離し、大径粒子の表面の一部が小粒子径フィラーに被覆された一部被覆粒子（第２の被覆粒子）が得られる。また、第１の被覆粒子における大径粒子から乖離した小粒子径フィラーが、第２の被覆粒子間に介在されるため、第２の被覆粒子の凝集を抑制できる。このように、工程（Ｂ）を行うことにより、第２の被覆粒子の凝集を抑制でき、絶縁性バインダー中に第２の被覆粒子を分散させることができる。この時、小粒子径フィラーも同時に分散されることになる。即ち本発明では、混合工程が最小限の回数で済む。例えば従来のように粘度調整のために小粒子径フィラーを都度加えることもできるが、分散状態の再現性を得ることは困難を伴うことは容易に予想できる。しかしながら、粉末（大径粒子と小粒子径フィラー）を予め調整し、それに樹脂組成物を配合することで、必要な量を調整可能とできるため、材料コストや製造コストの点からも望ましい。また、分散性の不具合のあるバッチに関しても比較し易いことから、不良要因の解析も容易になり、上述したように品質管理の点でもメリットがある。また、バッチ式の場合には少量での開発検討から大量製造に移行する際など、検討する要因が少なくなるといったメリットがある。また同じ理由から工程（Ａ）と工程（Ｂ）とを同じ容器、同じ遊星式攪拌装置を用いて行うことが、生産性や品質管理の上からも好ましい。コンタミの影響も抑制することが期待できる。大量生産する場合には、同一装置を増やすだけでよくなる。つまり、少量多品種に対応可能であり、且つスケールアップにも対応できる。従って、生産管理の調整も容易になる。
【００４５】
また、大径フィラーの表面を十分に小さい小粒子径フィラーで被覆することは、後述するような異方性導電接続のように、大径粒子である導電粒子を端子で挟持する場合に、導電粒子の表面状態の品質維持の点から好ましい。即ち、大径粒子同士で接触することによる表面状態のイレギュラーを、小粒子径フィラーが被覆して介在することで保護する機能が期待できる。また、混合（混練）で被覆が解除される程度であるため、端子間に挟持されるといった直接的な力が大径粒子にかかれば、一部被覆が導通を阻害するとは考え難い。また、端子配列間の絶縁性においても、大径粒子は高い分散性を維持しているが、同時に一部被覆も維持しているため、（大径粒子が連なることで生じる）ショートは回避され易い状態になっていると考えられる。具体的な効果を例示すると、大径粒子が金属メッキ樹脂粒子である導電粒子の場合、金属メッキの厚みや材質、樹脂粒子の硬さなどについて、従来よりも選択の幅が広げることが期待できる。スペーサーのように挟持して使用するものについても、同様のことが言える。
【００４６】
第１の被覆粒子と絶縁性バインダーとを撹拌する方法は、特に限定されず、上述した工程（Ａ）における撹拌方法を採用できる。特に、第１の被覆粒子と絶縁性バインダーとを撹拌した際に、第１の被覆粒子を構成する小粒子径フィラーを乖離させる観点から、高シェアのかかる撹拌方法、例えば遊星式撹拌装置を用いた撹拌方法が好ましい。遊星式撹拌装置を用いることにより、絶縁性バインダー中で、第１の被覆粒子における大径粒子と小粒子径フィラーとの摩擦や高シェアがかかることで、第１の被覆粒子において大径粒子から小粒子径フィラーの適度な乖離が生じると考えられる。
【００４７】
以上の工程（Ａ）及び工程（Ｂ）を有する製造方法によれば、簡易的な方法で絶縁性バインダー中に第２の被覆粒子が分散された樹脂組成物が得られる。なお、本製造方法は、必要に応じて、上述した工程（Ａ）及び工程（Ｂ）以外の他の工程をさらに有していてもよい。尚、上述しているように工程（Ａ）及び工程（Ｂ）を同一容器、同一装置（遊星攪拌式混合装置）で行うことが、生産性や品質面から好ましい。
【００４８】
＜構造体＞
本実施の形態に係る構造体は、上述した樹脂組成物を介して第１の部材と第２の部材とが接着されている。樹脂組成物が硬化性樹脂であれば、硬化して固定してもよく、粘着剤であれば貼り付けただけであってもよい。これは一例であり、例えば型に樹脂組成物を充填させ、硬化して成型体を得てもよい。例えば、樹脂組成物を第１の部材と第２の部材との間のスペーサーとして機能させる場合、大径粒子に付着する小粒子径フィラーの量が少ないため、大径粒子の略直径のスペーサーとすることができる。また、例えば、樹脂組成物を大径粒子が導電粒子であり、小粒子径フィラーが絶縁性フィラーである、導電接着剤とする場合、導電粒子に付着する絶縁性フィラーの量が少ないため、優れた導通性を得ることができる。異方性導電接着剤とする場合は、端子および端子配列の関係がより複雑に作用するため、この効果はより発揮できる。尚、これらは予めフィルム体としてもよい。
【００４９】
尚、樹脂組成物を接着剤もしくは接着フィルムとし、第１の物品と第２の物品とを接続させる構造体および、その製造方法も本発明は含む。これらの物品は電子部品であってもよく、導通部を備えて（異方性は必須としない）導通性があってもよいが、これに限定されるものではない。又、樹脂組成物が接着性の有無に関わらず、第１の物品と第２の物品を貼合させたものやその貼合方法も本発明は含む。つまり、第１の物品と第２の物品の貼合体や、これらを加圧させる貼合方法になる。また、第１の物品のみに樹脂組成物やそのフィルム体を設けたものも本発明には含まれる。これは第１の物品に塗布もしくはフィルム体として貼り合わせればよい。樹脂組成物が粘着体であれば、粘着層を形成することになる。支持体に形成することで粘着フィルムにすることもできる。
【００５０】
以下、第２の実施の形態について説明する。
［第２の実施の形態］
【００５１】
＜異方性導電接着剤＞
本実施の形態に係る異方性導電接着剤は、絶縁性フィラーにより導電粒子の表面の一部が被覆された被覆導電粒子（後述する第２の被覆導電粒子）と、絶縁性フィラーと、絶縁性バインダーとを含有し、この被覆導電粒子が絶縁性バインダー中に分散されている。なお、以下の説明では、平均粒径が７μｍ以上である導電粒子と、絶縁性フィラーとを撹拌することにより得られる、絶縁性フィラーにより導電粒子が被覆された被覆導電粒子を「第１の被覆導電粒子」と言う。また、第１の被覆導電粒子と、絶縁性バインダーとを撹拌することにより得られる、絶縁性フィラーにより導電粒子の表面の一部が被覆された被覆導電粒子を「第２の被覆導電粒子」と言う。
【００５２】
異方性導電接着剤は、フィルム状の異方性導電フィルム（ＡＣＦ：Anisotropic Conductive Film）、又はペースト状の異方性導電ペースト（ＡＣＰ：Anisotropic Conductive Paste）のいずれであってもよい。取り扱いのし易さの点では異方性導電フィルムが好ま
しく、コストの面では異方性導電ペーストが好ましい。
【００５３】
以下、異方性導電接着剤を構成する第２の被覆導電粒子（導電粒子、絶縁性フィラー）、絶縁性バインダー、さらに含有してもよいその他の成分について説明する。
【００５４】
［導電粒子］
導電粒子の材質は、特に限定されない。例えば、ニッケル、銅、金、銀、パラジウムなどの金属粒子、樹脂粒子の表面を金属で被覆した金属被覆樹脂粒子などが挙げられる。金属被覆樹脂粒子における樹脂粒子としては、例えば、エポキシ樹脂、フェノール樹脂、アクリル樹脂、アクリロニトリル・スチレン樹脂、ベンゾグアナミン樹脂、ジビニルベンゼン系樹脂、スチレン系樹脂の粒子を用いることができる。導電粒子は、１種単独で用いてもよいし、２種以上を併用してもよい。
【００５５】
導電粒子の粒子径は、７μｍ以上である。また、導電粒子の粒子径の上限は、特に制限されないが、接続構造体における導電粒子の捕捉効率の観点から、例えば５０μｍ以下であることが好ましい。導電粒子の粒子径は、画像型粒度分布計（一例として、ＦＰＩＡ−３０００：マルバーン社製）により測定できる。１０００個以上、好ましくは２０００個以上測定して求めることが望ましい。
【００５６】
［絶縁性フィラー］
絶縁性フィラーは、絶縁性無機粒子を用いることができる。例えば、酸化チタン、酸化アルミニウム、シリカ、酸化カルシウム、酸化マグネシウムなどの酸化物、水酸化カルシウム、水酸化マグネシウム、水酸化アルミニウムなどの水酸化物、炭酸カルシウム、炭酸マグネシウム、炭酸亜鉛、炭酸バリウムなどの炭酸塩、硫酸カルシウム、硫酸バリウムなどの硫酸塩、珪酸カルシウムなどのケイ酸塩、チッ化アルミニウム、チッ化ホウ素、チッ化珪素などのチッ化物などが挙げられる。絶縁性フィラーは、１種単独で用いてもよいし、２種以上を併用してもよい。
【００５７】
導電粒子と絶縁性フィラーの大きさ（粒子径）の関係について、導電粒子の表面積に対して絶縁性フィラーが著しく小さいことにより、導電粒子の表面への絶縁性フィラーの被覆と乖離が容易に進行するようになる。これにより、第１の被覆導電粒子を絶縁性バインダー中で撹拌させると、第１の被覆導電粒子における導電粒子から乖離した絶縁性フィラーが第２の被覆導電粒子間に介在されるため、第２の被覆導電粒子の凝集を抑制できる。したがって、絶縁性バインダー中に、第２の被覆導電粒子を均一に分散させることができる。
【００５８】
具体的に、絶縁性フィラーの粒子径の上限は、１０００ｎｍ以下であることが好ましく、５０ｎｍ以下であることがより好ましい。導電粒子の表面積に対して絶縁性フィラーが大きすぎないことで、導電粒子の表面に傷がつく等の不具合を抑制できる。また、絶縁性フィラーの粒子径の下限は、１０ｎｍ以上であることが好ましい。導電粒子の表面積に対して絶縁性フィラーが小さすぎないことで、導電粒子の凝集をより効果的に抑制できる。絶縁性フィラーの粒子径は、電子顕微鏡などの観察結果から求めることができる。
【００５９】
以上に説明した導電粒子と絶縁性フィラーの大きさの関係から、導電粒子と絶縁性フィラーとの粒子径の比率（絶縁性フィラーの粒子径／導電粒子の粒子径）は、０．０２〜０．１４３％であり、０．０２〜０．１０％であることが好ましい。
【００６０】
また、上述の粒子径の比率を満たす導電粒子に対する絶縁性フィラーの個数割合、すなわち、１個の導電粒子に対する絶縁性フィラーの量は０．７８〜７７体積％であり、３．９〜３８．７体積％であることが好ましく、７．７〜１５．５体積％であることがより好ましい。このような条件を満たすことにより、導電粒子の分散性を良好にすることができる。
【００６１】
［絶縁性バインダー］
絶縁性バインダー（絶縁性樹脂）は、公知の異方性導電接着剤で用いられる絶縁性バインダーを用いることができる。硬化型としては、熱硬化型、光硬化型、光熱併用硬化型などが挙げられる。例えば、（メタ）アクリレート化合物と光ラジカル重合開始剤とを含む光ラジカル重合型樹脂、（メタ）アクリレート化合物と熱ラジカル重合開始剤とを含む熱ラジカル重合型樹脂、エポキシ化合物と熱カチオン重合開始剤とを含む熱カチオン重合型樹脂、エポキシ化合物と熱アニオン重合開始剤とを含む熱アニオン重合型樹脂等が挙げられる。
【００６２】
以下では、具体例として、膜形成樹脂と、エポキシ樹脂と、潜在性硬化剤とを含有する熱アニオン重合型の絶縁性バインダーを挙げて説明する。
【００６３】
膜形成樹脂は、平均分子量が１００００〜８００００程度の樹脂が好ましい。膜形成樹脂としては、エポキシ樹脂、変形エポキシ樹脂、ウレタン樹脂、フェノキシ樹脂等の各種の樹脂が挙げられる。これらの中でも、膜形成状態、接続信頼性等の観点からフェノキシ樹脂が好ましい。膜形成樹脂は、１種単独で用いてもよいし、２種以上を併用してもよい。
【００６４】
エポキシ樹脂としては、特に限定されないが、例えば、ナフタレン型エポキシ樹脂、ビフェニル型エポキシ樹脂、フェノールノボラック型エポキシ樹脂、ビスフェノール型エポキシ樹脂、スチルベン型エポキシ樹脂、トリフェノールメタン型エポキシ樹脂、フェノールアラルキル型エポキシ樹脂、ナフトール型エポキシ樹脂、ジシクロペンタジエン型エポキシ樹脂、トリフェニルメタン型エポキシ樹脂等が挙げられる。エポキシ樹脂は、１種単独で用いてもよいし、２種以上を併用してもよい。
【００６５】
潜在性硬化剤としては、例えば、イミダゾール系、ヒドラジド系、アミンイミド、ジシアンジアミド、若しくは、アンチモン系、リン系、フッ素系などの酸発生剤などが挙げられる。これらは、単独で又は２種以上を組み合わせて用いることができる。これらの中でも、イミダゾール化合物粒子の表面をポリウレタン系、ポリエステル系などの高分子硬化物で被覆したマイクロカプセル型のものが好適に用いられる。また、マイクロカプセル型硬化剤を液状エポキシ樹脂中に分散してなるマスターバッチ型硬化剤を用いてもよい。
【００６６】
［その他の成分］
異方性導電接着剤は、必要に応じて、第２の被覆導電粒子と絶縁性バインダー以外の他の成分をさらに含有していてもよい。他の成分としては、例えば、溶剤（メチルエチルケトン、トルエン、プロピレングリコールモノメチルエーテルアセテートなど）、応力緩和剤、シランカップリング剤等が挙げられる。また、異方性導電接着剤は、第１の被覆導電粒子における導電粒子から乖離した絶縁性フィラーをさらに含有していてもよい。
【００６７】
以上のように、異方性導電接着剤は、導電粒子の粒子径が７μｍ以上であり、絶縁性フィラーの粒子径が導電粒子の粒子径の０．０２〜０．１４３％であり、導電粒子に対する絶縁性フィラーの量が０．７８〜７７体積％である。第１の被覆導電粒子を絶縁性バインダー中で撹拌させると、第１の被覆導電粒子における導電粒子から乖離する。そのため、被覆した絶縁性フィラーが粒子表面に残存する第２の被覆導電粒子を得る場合もあり、このような残存状態は公知の観察手法（ＳＥＭやＴＥＭなどの電子顕微鏡）によって確認することができる。このような絶縁性フィラーの残存状態と導電粒子の分散状態によって本発明の手法により得られたものであるかを確認することができる。
【００６８】
異方性導電接着剤は、第１の被覆導電粒子における導電粒子から乖離した絶縁性フィラーが第２の被覆導電粒子間に介在されるため、第２の被覆導電粒子の凝集を抑制できる。したがって、絶縁性バインダー中に、第２の被覆導電粒子を分散させることができ、電子部品の電極端子間におけるショートを抑制できる。また、異方性導電接着剤は、絶縁性バインダー中の第２の被覆導電粒子の近傍に、第１の被覆導電粒子と絶縁性バインダーとの撹拌により第１の被覆導電粒子における導電粒子から乖離した絶縁性フィラーが一定の割合で均一に存在する。このような異方性導電接着剤においては、第２の被覆導電粒子の分散状態と、絶縁性フィラーが存在する領域とに高い相関性を示すことになり、導電粒子捕捉率を安定させることができる。
【００６９】
また、本技術では、７μｍ以上の比較的大きい導電粒子に簡易的に絶縁性フィラーを被覆させ、絶縁性バインダーへの混練時に乖離させることで、導電粒子の表面（導電層）に予め絶縁処理を施さなくとも、十分なショート抑制の効果を得ることができる。即ち、導電粒子の導電層には乖離せずに微量に残存した絶縁性フィラー以外には絶縁処理の痕跡がなくなる。そのため、導電粒子の取り扱い性に優れ、また、コスト上も有利である。異方性導電接着剤の設計においても、パラメーターが少なくなることで、開発の上でも優位性がある。尚、公知の手法により予め絶縁処理を施した導電粒子を使用することで、より絶縁性に優れた導電粒子を使用することによる性能の向上や、設計自由度を増やすこともできる。従って、本技術は、導電粒子の表面（導電層）に予め絶縁処理を施したものを使用する態様を排除するものではない。
【００７０】
＜異方性導電接着剤の製造方法＞
本実施の形態に係る異方性導電接着剤の製造方法は、以下の工程（Ａ）と、工程（Ｂ）とを有する。
【００７１】
［工程（Ａ）］
工程（Ａ）では、平均粒径が７μｍ以上の導電粒子と、粒子径が導電粒子の粒子径の０．０２〜０．１４３％である絶縁性フィラーとを撹拌することにより、第１の被覆導電粒子を得る。工程（Ａ）では、工程（Ｂ）で得られる第２の被覆導電粒子の凝集を抑制するために、導電粒子を絶縁性フィラーで被覆させる。また、工程（Ａ）では、上述のように、導電粒子に対する絶縁性フィラーの量が０．７８〜７７体積％となるように導電粒子と絶縁性フィラーとを配合する。このような条件を満たすことにより、工程（Ａ）で導電粒子の表面への絶縁性フィラーの被覆を容易に進行させるとともに、工程（Ｂ）で第１の被覆導電粒子における絶縁性フィラーを容易に乖離させることができる。
【００７２】
導電粒子と絶縁性フィラーとを撹拌する方法は、乾式法、湿式法のいずれであってもよく、乾式法が好ましい。導電粒子と絶縁性フィラーとを撹拌するための装置は、例えば、遊星式撹拌装置、振とう機、ラボミキサー、撹拌プロペラ等が挙げられる。特に、平均粒径が比較的大きい導電粒子を絶縁フィラーで被覆させる観点から、高シェアのかかる遊星式撹拌装置が好ましい。遊星式撹拌装置は、材料（導電粒子と絶縁性フィラーとの混合物）の入った容器を自転させながら公転させる方式の撹拌装置をいう。
【００７３】
導電粒子及び絶縁性フィラーは、上述した異方性導電接着剤で説明した導電粒子及び絶縁性フィラーと好ましい範囲が同様である。特に、工程（Ａ）において導電粒子を絶縁性フィラーで被覆させる観点から、乾粉状態の導電粒子を用いることが好ましい。
【００７４】
［工程（Ｂ）］
工程（Ｂ）では、第１の被覆導電粒子と絶縁性バインダーとを撹拌することにより、第２の被覆導電粒子と、第１の被覆導電粒子における導電粒子から乖離した絶縁性フィラーとが、絶縁性バインダー中に分散された異方性導電接着剤が得られる。
【００７５】
工程（Ｂ）では、第１の被覆導電粒子を絶縁性バインダー中で撹拌することにより、第１の被覆導電粒子における絶縁性フィラーに導電粒子との摩擦や高シェアがかかることで、この絶縁性フィラーが導電粒子から乖離し、導電粒子の表面の一部が絶縁性フィラーに被覆された被覆導電粒子（第２の被覆導電粒子）が得られる。また、第１の被覆導電粒子における導電粒子から乖離した絶縁性フィラーが、第２の被覆導電粒子間に介在されるため、第２の被覆導電粒子の凝集を抑制できる。このように、工程（Ｂ）を行うことにより、第２の被覆導電粒子の凝集を抑制でき、絶縁性バインダー中に第２の被覆導電粒子を分散させることができる。
【００７６】
第１の被覆導電粒子と絶縁性バインダーとを撹拌する方法は、特に限定されず、上述した工程（Ａ）における撹拌方法を採用できる。特に、第１の被覆導電粒子と絶縁性バインダーとを撹拌した際に、第１の被覆導電粒子を構成する絶縁性フィラーを乖離させる観点から、高シェアのかかる撹拌方法、例えば遊星式撹拌装置を用いた撹拌方法が好ましい。遊星式撹拌装置を用いることにより、第１の被覆導電粒子における導電粒子と絶縁性フィラーとの摩擦や高シェアがかかることで、第１の被覆導電粒子において導電粒子から絶縁性フィラーの乖離が生じることがある。
【００７７】
以上の工程（Ａ）及び工程（Ｂ）を有する製造方法によれば、簡易的な方法で絶縁性バインダー中に第２の被覆導電粒子が分散された異方性導電接着剤が得られる。この異方性導電接着剤を用いることにより、電子部品の電極端子間におけるショートを抑制できる。尚、工程（Ａ）及び工程（Ｂ）を同一容器、同一装置（遊星攪拌式混合装置）で行えば、製造上の工数の点からも、コンタミ混入防止といった品質管理の点からも、好ましくなる。
【００７８】
なお、本製造方法は、必要に応じて、上述した工程（Ａ）及び工程（Ｂ）以外の他の工程をさらに有していてもよい。
【００７９】
＜異方性導電フィルム＞
本実施の形態に係る異方性導電フィルムは、上述した異方性導電接着剤からなるものであり、絶縁性バインダーからなる接着剤層に上述した第２の被覆導電粒子が分散されている。例えば、異方性導電フィルム全体（例えば、１．０ｍｍ×１．０ｍｍ）の第２の被覆導電粒子の個数密度（個／ｍｍ2）と、異方性導電フィルム中の任意に抽出した狭い領域
（例えば、０．２ｍｍ×０．２ｍｍ）における第２の被覆導電粒子の個数密度（個／ｍｍ2）との差が１５％以下であることが好ましく、１０％以下であることがより好ましく、
実質的に同じ（一例として、５％以内）であることが更により好ましい。また、異方性導電ペーストとして接続に使用する場合、一例として、上記同様の分散性が得られることが好ましい。これは、支持体などの平滑面上に層状にすることで、確認することができる。
【００８０】
このように異方性導電フィルム全体の第２の被覆導電粒子の個数密度と、異方性導電フィルムの任意に抽出した狭い領域における第２の被覆導電粒子の個数密度との差が小さいことにより、第２の被覆導電粒子がフィルム全体に亘って均一に分散されていることが確認できる。したがって、導電粒子捕捉率が安定し、導通不良やショートを抑制できる。第２の被覆導電粒子がフィルム全体に亘って均一に分散されている場合、異方性導電フィルムの品質検査そのものの工数も低減できる効果がある。均一に分散されている場合、イレギュラーな凝集が存在すると発見しやすくなるからである。そのため、特に１０ｍ以上の長尺とした場合により効果を発揮することになる。また、異方性導電フィルムが１０ｍ以上、好ましくは５０ｍ以上の長尺であれば、連続的に接続が行えることから、接続構造体の製造方法のコスト低減の効果もある。長尺の上限は特にないが、接続装置の改良を最小限にとどめることや、取り扱いの観点から５０００ｍ以下が好ましく、１０００ｍ以下がより好ましく、６００ｍ以下が更により好ましい。
【００８１】
また、本発明のように導電粒子径が７μｍ以上と比較的大きい場合、接続する電子部品がセラミック基板などのように表面がガラスなどよりも平滑ではないもの（表面にうねりを有するもの）の接続に適している。また、このように比較的大きい導電粒子が均一に分散していることで、接続する電子部品にうねりを有していても接続時の樹脂の流動によって捕捉の影響を受け難い。導電粒子が凝集している場合、うねりによって導電粒子が捕捉される端子面が一定ではないことから、端子毎の捕捉状態を一定に保てなくなる懸念が生じるからである。
【００８２】
異方性導電フィルム中の第２の被覆導電粒子の粒子密度は、特に導通信頼性とショート抑制を両立できれば特に制約はないが、一例として、小さすぎれば導通信頼性を満足しにくくなるため、２０個／ｍｍ2以上が好ましく、１００個／ｍｍ2以上がより好ましい。また、上限としては大きすぎるとショートの発生リスクが高くなるため、一例として、３０００個／ｍｍ2以下が好ましく、２０００個／ｍｍ2以下がより好ましく、１０００個／ｍｍ2以下がより好ましい。これらは導電粒子径と接続する端子サイズによって適宜調整すればよい。また、異方性導電ペーストを使用した場合も、一例として、上記同様であることが好ましい。これは、支持体などの平滑面上に層状にすることで、確認することができる。
【００８３】
異方性導電フィルム中の第２の被覆導電粒子の平面視における面積占有率の上限は、８０％以下であることが好ましく、７５％以下であることがより好ましく、７０％以下であることが更により好ましい。このように高い面積占有率になるのは、異方性導電フィルムの厚みと粒子径の比率にもよるが、絶縁性樹脂に第２の被覆導電粒子が混練されながら、高い均一性を持つからである。このように高い面積占有率であってもショートの発生リスクが回避できることは、本発明の特徴の一つといえる。また、異方性導電ペーストとして接続に使用する場合、一例として、上記同様の分散性が得られることが好ましい。これは、支持体などの平滑面上に層状にすることで、確認することができる。
【００８４】
また、異方性導電フィルム中の第２の被覆導電粒子の平面視における面積占有率の下限は、異方性導電フィルムの厚みと粒子径の比率にもよるが、一例として０．２％より大きければ最低限導通性能を確保でき、５％より大きいことが実用上好ましく、１０％より大きいことがより好ましい。また、異方性導電ペーストを使用した場合も、一例として、上記同様であることが好ましい。これは、支持体などの平滑面上に層状にすることで、確認することができる。
【００８５】
異方性導電フィルム中の第２の被覆導電粒子の平面視における面積占有率は光学顕微鏡や金属顕微鏡、ＳＥＭなどの電子顕微鏡による観察を元に算出することができる。公知の画像解析ソフト（一例として、ＷｉｎＲＯＯＦ（三谷商事株式会社）が挙げられる）を用いて計測してもよい。また面積占有率の算出面積は、個数密度を求める面積の一例と同様でもよく、より大きい面積（例えば、２ｍｍ×２ｍｍや、５ｍｍ×５ｍｍ）で求めてもよい。また、異方性導電ペーストとして接続に使用する場合、一例として、上記同様の分散性が得られることが好ましい。これは、支持体などの平滑面上に層状にすることで、確認することができる。
【００８６】
異方性導電フィルムの形成方法としては、例えば異方性導電接着剤を塗布法により成膜し乾燥させる方法が挙げられる。異方性導電フィルムの厚みは、例えば下限は粒子径と同じであってもよく、好ましくは粒子径の１．３倍以上もしくは１０μｍ以上とすることができる。例えば上限は４０μｍ以下もしくは粒子径の２倍以下とすることができる。また、異方性導電フィルムは、剥離フィルム上に形成することができる。
【００８７】
＜接続構造体＞
本実施の形態に係る接続構造体は、上述した異方性導電フィルムを介して、第１の電子部品と第２の電子部品とが接続されている。例えば図１に示すように、接続構造体１は、異方性導電フィルム２中の導電粒子（第２の被覆導電粒子）３を介して、複数の端子４ａからなる第１の端子列４を備える第１の電子部品５と、第１の端子列４に対向し複数の端子６ａからなる第２の端子列６を備える第２の電子部品７とが接続されている。
【００８８】
第１の電子部品及び第２の電子部品は、特に制限はなく、目的に応じて適宜選択することができる。第１の電子部品としては、例えば、フレキシブル基板（ＦＰＣ：Flexible Printed Circuits）、透明基板等が挙げられる。透明基板は、透明性の高いものであれば
特に限定はなく、ガラス基板、プラスチック基板などが挙げられる。また、第２の電子部品としては、例えば、カメラモジュール、ＩＣ（Integrated Circuit）モジュール、ＩＣチップ等が挙げられる。第２の電子部品は、センサーが搭載された機能性モジュールであってもよい。カメラモジュールでは、電気的絶縁性、熱的絶縁性に優れる観点からセラミック基板が使用されることがある。セラミック基板や機能性モジュールは、小型化（例えば１ｃｍ2以下）での寸法安定性に優れるなどの利点がある。
【００８９】
＜接続構造体の製造方法＞
本実施の形態に係る接続構造体の製造方法は、第１の端子列４を備える第１の電子部品５と、第１の端子列４に対向する第２の端子列６を備える第２の電子部品７とを、上述した異方性導電フィルムを介して圧着することを含む。これにより、第１の端子列４と第２の端子列６とを導電粒子３を介して接続させることができる。
【００９０】
第１の電子部品５及び第２の電子部品７は、上述した接続構造体における第１の電子部品５及び第２の電子部品７と同様である。また、異方性導電接着剤についても、上述した異方性導電接着剤と同様である。
【実施例】
【００９１】
以下、本技術の第１の実施例について説明する。
【００９２】
［実験例１］
［異方性導電接着剤（樹脂組成物）の作製］
平均粒径３μｍの導電粒子（大径粒子、Ｎｉメッキ（厚み１１５ｎｍ）、樹脂コア、比重３．４４ｇ／ｃｍ３）を１ｇと、絶縁性フィラーとして平均粒径１０ｎｍのシリカフィラー（小粒子径フィラー、製品名：ＹＡ０１０Ｃ、比重２．２ｇ／ｃｍ３）を０．５ｇ（導電粒子に対して７８．２体積％）とを、遊星式撹拌装置（製品名：あわとり錬太郎、ＴＨＩＮＫＹ社製）に投入し、５分間撹拌して、導電粒子と絶縁性フィラーの混合物を作製した。
【００９３】
絶縁性フィラーの個数割合については、「適量」、「過剰」、「不足」のいずれかで評価した。具体的に、導電粒子に対するシリカフィラーの個数割合、すなわち、導電粒子に対するシリカフィラーの量が１．５６体積％超、１５６体積％未満の範囲にある場合を「適量」と評価した。また、導電粒子に対するシリカフィラーの量が１５６体積％を超える場合を「過剰」と評価した。さらに、導電粒子に対するシリカフィラーの量が１．５６体積％未満の場合を「不足」と評価した。
【００９４】
導電粒子と絶縁性フィラーとの混合物と、以下の各成分からなる絶縁性バインダーとを遊星式撹拌装置（製品名：あわとり錬太郎、ＴＨＩＮＫＹ社製）に投入し、１分間撹拌して異方性導電接着剤を作製した。
【００９５】
絶縁性バインダーは、エポキシ樹脂（ＥＰ８２８：三菱化学社製）；２０ｇと、フェノキシ樹脂（ＹＰ−５０：新日鉄住金化学社製）；３０ｇと、硬化剤（ノバキュア３９４１ＨＰ、旭化成社製）；５０ｇとをトルエンで希釈して調整し、混合させたものを用いた。
【００９６】
［異方性導電フィルム（フィルム体）の作製］
異方性導電接着剤をＰＥＴフィルム上に塗布し、８０℃のオーブンで５分間乾燥させ、異方性導電接着剤からなる粘着層をＰＥＴフィルム上に形成した。これにより、厚さ１２μｍ（大径粒子の粒径の４倍）の異方性導電フィルムを得た。尚、異方性導電フィルム内の導電粒子の個数密度が約５０００個／ｍｍ2となるように調整した。
【００９７】
［実験例２］
絶縁性フィラーの配合量を０．１５ｇ（導電粒子に対して２３．５体積％）に変更して異方性導電接着剤を作製したこと以外は、実験例１と同様にして異方性導電フィルムを作製し、評価を行った。
【００９８】
［実験例３］
絶縁性フィラーの配合量を０．０５ｇ（導電粒子に対して７．８体積％）に変更して異方性導電接着剤を作製したこと以外は、実験例１と同様にして異方性導電フィルムを作製し、評価を行った。
【００９９】
［実験例４］
絶縁性フィラーを配合せずに異方性導電接着剤を作製したこと以外は、実験例１と同様にして異方性導電フィルムを作製し、評価を行った。
【０１００】
［実験例５］
絶縁性フィラーの配合量を１ｇ（導電粒子に対して１５６体積％）に変更して異方性導電接着剤を作製したこと以外は、実験例１と同様にして異方性導電フィルムを作製し、評価を行った。
【０１０１】
［実験例６］
絶縁性フィラーの配合量を０．０１ｇ（導電粒子に対して１．５６体積％）に変更して異方性導電接着剤を作製したこと以外は、実験例１と同様にして異方性導電フィルムを作製し、評価を行った。
【０１０２】
［絶縁性フィラーの有無］
異方性導電フィルム中の導電粒子の断面を走査型電子顕微鏡で観察し、導電粒子の表面に絶縁性フィラーが付着しているかどうかを確認した。導電粒子の表面に絶縁性フィラーが付着している場合を「有」と評価し、付着していない場合を「無」と評価した。結果を表１に示す。
【０１０３】
［導電粒子の個数密度の差］
異方性導電フィルム全体（１．０ｍｍ×１．０ｍｍ）の導電粒子の個数密度（個／ｍｍ2）と、この異方性導電フィルムから任意に１０箇所抽出した０．２ｍｍ×０．２ｍｍの
領域における導電粒子の個数密度（個／ｍｍ2）との差を評価した。評価基準を以下に示す。Ａ又はＢが好ましい。結果を表１に示す。尚、個数密度の差は、任意に抽出した所定領域における導電粒子の個数密度の最大値と最小値との差である。
Ａ：個数密度差が１０％以下
Ｂ：個数密度差が１０より大きく１５％以下
Ｃ：個数密度差が１５％超（より大きい）
【０１０４】
［接続構造体の作製］
フレキシブル基板（銅配線：ライン／スペース（Ｌ／Ｓ）＝２５μｍ／２５μｍ、端子高さ：８μｍ、ポリイミド厚み：２５μｍ）と、ＩＴＯベタガラス（厚み：０．７ｍｍ）とを、作製した異方導電性フィルムを用いて、加熱押圧部材により加熱加圧（１８０℃、２ＭＰａ、２０秒）し、接続構造体を得た。
【０１０５】
［初期抵抗値］
デジタルマルチメータ（横河電機社製）を用いて、４端子法にて電流１ｍＡを流したときの接続構造体の導通抵抗値を測定した。接続構造体の導通抵抗値が２．０Ω未満の評価を「ＯＫ」とし、導通抵抗値が２．０Ω以上の評価を「ＮＧ」とした。実験例１〜３において、全てＯＫであった。
【０１０６】
［接続信頼試験後の抵抗値］
接続構造体を６０℃、相対湿度９５％の雰囲気下に１０００時間放置後、この接続構造体の導通抵抗値を初期抵抗値と同様の方法で測定した。評価基準は、５．０Ω未満の評価を「ＯＫ」とし、導通抵抗値が５．０Ω以上の評価を「ＮＧ」とした。実験例１〜３において、全てＯＫであった。
【０１０７】
［導電粒子捕捉数］
接続構造体サンプルについて、対向する端子で捕捉された導電粒子数について実験例１〜３では十分な数が捕捉されていることを確認した。また、実験例１〜３と実験例４〜６で補足状態を比較すると、実験例１〜３の方が各バンプにおける捕捉数は均一な傾向を示した。
【０１０８】
［ショート］
初期抵抗値の評価で使用したものと同様の接続構造体を作製し、隣接する端子間のショートの発生の有無を評価した。ショート発生率が５０ｐｐｍ以下であるときの評価を「ＯＫ」とし、ショート発生率が５０ｐｐｍを超えたときの評価を「ＮＧ」とした。実験例１〜３において、全てＯＫであった。
【表１】
2018145418.tif 000003
【０１０９】
実験例１〜３では、導電粒子に対する、粒子径が導電粒子の粒子径の０.０２％以上５．０％以下である絶縁性フィラーの量が１．５６体積％超１５６体積％未満として、導電粒子と絶縁性フィラーとを撹拌したことにより、異方性導電フィルムにおける導電粒子（第２の被覆導電粒子）の個数密度の差を小さくできることが分かった。特に、実験例１〜３から７．８〜７８．２体積％とすれば良好な状態を得られることが分かる。すなわち、導電粒子の分散性が良好であることが分かった。
【０１１０】
実験例１〜３において、フィルム断面における導電粒子のＳＥＭ画像観察を行ったところ、絶縁性フィラーの被覆状態が確認できた。尚、このようにして得られた絶縁性バインダー中の第２の被覆導電粒子において、絶縁性フィラーの被覆の一部は残存する場合がある。この導電粒子表面の絶縁性フィラーの被覆の残存は、実験例１〜３に係る第２の被覆導電粒子の電子顕微鏡（ＳＥＭ）による観察から確認することができた。
【０１１１】
また、実験例１〜３では、電子部品の電極端子間におけるショートを抑制できることが分かった。さらに、実験例１〜３では、導電粒子捕捉率が良好であり、初期抵抗値、信頼性試験後の抵抗値の評価も良好であることが分かった。尚、実験例１、２では、特に導電粒子の分散性がより良好であることが分かった。
【０１１２】
粒子径が導電粒子の粒子径の０．０２〜５．０％である絶縁性フィラーを配合しなかった実験例４では、導電粒子の個数密度の差を小さくできないことが分かった。すなわち、実験例４では、導電粒子の分散性が良好ではないことが分かった。また、実験例４では、電子部品の電極端子間におけるショートを抑制できず、導電粒子捕捉率が良好でないことが分かった。また、実験例４では、実施例１〜３と比較すると初期抵抗値、信頼性試験後の抵抗値の評価がいずれも良好ではないことが分かった。
【０１１３】
導電粒子に対する、粒子径が導電粒子の粒子径の０．０２〜０．５％である絶縁性フィラーの量を１５６体積％とした実験例５では、導電粒子の個数密度の差を小さくできないことが分かった。すなわち、実験例５では、粒子径が導電粒子の粒子径の０．０２〜０．５％である絶縁性フィラーの個数割合が過剰であったため、導電粒子の分散性が良好ではないことが分かった。また、実験例５では、電子部品の電極端子間におけるショートを抑制できず、導電粒子捕捉率が良好でないことが分かった。また、実験例５では、実施例１〜３と比較すると初期抵抗値、信頼性試験後の抵抗値の評価がいずれも良好ではないことが分かった。
【０１１４】
導電粒子に対する、粒子径が導電粒子の粒子径の０．０２〜０．５％である絶縁性フィラーの量を１．５７体積％とした実験例６では、導電粒子の個数密度の差を小さくできないことが分かった。すなわち、実験例６では、導電粒子の粒子径の０．０２〜０．５％の粒子径である絶縁性フィラーの個数割合が不足したため、導電粒子の分散性が良好ではないことが分かった。また、実験例６では、実施例１〜３と比較すると電子部品の電極端子間におけるショートを抑制できず、導電粒子捕捉率が良好でないことが分かった。
【０１１５】
以下、本技術の第２の実施例について説明する。
【０１１６】
［実施例１］
［異方性導電接着剤の作製］
平均粒径２０μｍの導電粒子（Ａｕメッキ（外層、厚み３４ｎｍ）／Ｎｉメッキ（内層、厚み２００ｎｍ）、樹脂コア、比重１．４ｇ／ｃｍ３）を１ｇと、絶縁性フィラーとして平均粒径１０ｎｍのシリカフィラー（製品名：ＹＡ０１０Ｃ、比重２．２ｇ／ｃｍ３）を０．５ｇ（導電粒子に対して３８．７体積％）とを、遊星式撹拌装置（製品名：あわとり錬太郎、ＴＨＩＮＫＹ社製）に投入し、５分間撹拌して、導電粒子と絶縁性フィラーの混合物を作製した。
【０１１７】
絶縁性フィラーの個数割合については、「適量」、「過剰」、「不足」のいずれかで評価した。具体的に、導電粒子に対するシリカフィラーの個数割合、すなわち、導電粒子に対するシリカフィラーの量が０．７８〜７７体積％の範囲にある場合を「適量」と評価した。また、導電粒子に対するシリカフィラーの量が７７体積％を超える場合を「過剰」と評価した。さらに、導電粒子に対するシリカフィラーの量が０．７８体積％未満の場合を「不足」と評価した。
【０１１８】
導電粒子と絶縁性フィラーとの混合物と、以下の各成分からなる絶縁性バインダーとを遊星式撹拌装置（製品名：あわとり錬太郎、ＴＨＩＮＫＹ社製）に投入し、１分間撹拌して異方性導電接着剤を作製した。
【０１１９】
絶縁性バインダーは、エポキシ樹脂（ＥＰ８２８：三菱化学社製）；２０ｇと、フェノキシ樹脂（ＹＰ−５０：新日鉄住金化学社製）；３０ｇと、硬化剤（ノバキュア３９４１ＨＰ、旭化成社製）；５０ｇとをトルエンで希釈、混合させたものを用いた。
【０１２０】
［異方性導電フィルムの作製］
異方性導電接着剤をＰＥＴフィルム上に塗布し、８０℃のオーブンで５分間乾燥させ、異方性導電接着剤からなる粘着層をＰＥＴフィルム上に形成した。これにより、厚さ２５μｍの異方性導電フィルムを得た。尚、異方性導電フィルム内の導電粒子の個数密度が約３００個／ｍｍ2となるように調整した。
【０１２１】
［絶縁性フィラーの有無］
異方性導電フィルム中の導電粒子の断面を走査型電子顕微鏡で観察し、導電粒子の表面に絶縁性フィラーが付着しているかどうかを確認した。導電粒子の表面に絶縁性フィラーが付着している場合を「有」と評価し、付着していない場合を「無」と評価した。結果を表２に示す。
【０１２２】
［導電粒子の個数密度の差］
異方性導電フィルム全体（１．０ｍｍ×１．０ｍｍ）の導電粒子の個数密度（個／ｍｍ2）と、この異方性導電フィルムから任意に１０箇所抽出した０．２ｍｍ×０．２ｍｍの
領域における導電粒子の個数密度（個／ｍｍ2）との差を評価した。評価基準を以下に示す。Ａ又はＢが好ましい。尚、個数密度の差は、任意に抽出した所定領域における導電粒子の個数密度の最大値と最小値との差である。結果を表２に示す。
Ａ：個数密度差が１０％以下
Ｂ：個数密度差が１０より大きく１５％以下
Ｃ：個数密度差が１５％超（より大きい）
【０１２３】
［接続構造体の作製］
フレキシブル基板（銅配線：ライン／スペース（Ｌ／Ｓ）＝１００μｍ／１００μｍ、端子高さ：１２μｍ、ポリイミド厚み：２５μｍ）と、アルミナ製セラミック基板（金／タングステン配線：ライン／スペース（Ｌ／Ｓ）＝１００μｍ／１００μｍ、配線高さ：１０μｍ、基板厚み：０．４ｍｍ）とを、作製した異方導電性フィルムを用いて、加熱押圧部材により加熱加圧（１８０℃、１ＭＰａ、２０秒）し、接続構造体を得た。
【０１２４】
［初期抵抗値］
デジタルマルチメータ（横河電機社製）を用いて、４端子法にて電流１ｍＡを流したときの接続構造体の導通抵抗値を測定した。接続構造体の導通抵抗値が１．０Ω未満の評価を「ＯＫ」とし、導通抵抗値が１．０Ω以上の評価を「ＮＧ」とした。結果を表２に示す。
【０１２５】
［接続信頼試験後の抵抗値］
接続構造体を６０℃、相対湿度９５％の雰囲気下に１０００時間放置後、この接続構造体の導通抵抗値を初期抵抗値と同様の方法で測定した。評価基準は、初期抵抗値と同様とした。結果を表２に示す。
【０１２６】
［導電粒子捕捉数］
接続構造体サンプルについて、対向する端子で捕捉された導電粒子数を数え、全端子数１５０本で捕捉された導電粒子数の平均値を求め、この平均値を以下の基準で評価した。評価基準を以下に示す。Ａ又はＢが好ましい。結果を表２に示す。
Ａ：５個以上
Ｂ：３〜４個
Ｃ：２個未満
【０１２７】
［ショート］
初期抵抗値の評価で使用したものと同様の接続構造体を作製し、隣接する端子間のショートの発生の有無を評価した。ショート発生率が５０ｐｐｍ以下であるときの評価を「ＯＫ」とし、ショート発生率が５０ｐｐｍを超えたときの評価を「ＮＧ」とした。結果を表２に示す。
【０１２８】
［実施例２］
絶縁性フィラーの配合量を０．１５ｇ（導電粒子に対して１１．６体積％）に変更して異方性導電接着剤を作製したこと以外は、実施例１と同様にして異方性導電フィルムを作製し、評価を行った。
【０１２９】
［実施例３］
絶縁性フィラーの配合量を０．０５ｇ（導電粒子に対して３．９体積％）に変更して異方性導電接着剤を作製したこと以外は、実施例１と同様にして異方性導電フィルムを作製し、評価を行った。
【０１３０】
［比較例１］
絶縁性フィラーを配合せずに異方性導電接着剤を作製したこと以外は、実施例１と同様にして異方性導電フィルムを作製し、評価を行った。
【０１３１】
［比較例２］
絶縁性フィラーの配合量を１．０ｇ（導電粒子に対して７７．３体積％）に変更して異方性導電接着剤を作製したこと以外は、実施例１と同様にして異方性導電フィルムを作製し、評価を行った。
【０１３２】
［比較例２］
絶縁性フィラーの配合量を０．０１ｇ（導電粒子に対して０．７７体積％）に変更して異方性導電接着剤を作製したこと以外は、実施例１と同様にして異方性導電フィルムを作製し、評価を行った。
【０１３３】
【表２】
2018145418.tif 000004
【０１３４】
実施例では、導電粒子に対する、粒子径が導電粒子の粒子径の０．０２〜０．１４３％である絶縁性フィラーの量が０．７８〜７７体積％として、導電粒子と絶縁性フィラーとを撹拌したことにより、異方性導電フィルムにおける導電粒子（第２の被覆導電粒子）の個数密度の差を小さくできることが分かった。特に、実施例から３．９〜３８．７体積％とすれば良好な状態を得られることが分かる。すなわち、導電粒子の分散性が良好であることが分かった。また、実施例では、電子部品の電極端子間におけるショートを抑制できることが分かった。さらに、実施例では、導電粒子捕捉率が良好であり、初期抵抗値、信頼性試験後の抵抗値の評価も良好であることが分かった。特に、実施例１、２では、導電粒子の分散性がより良好であることが分かった。
【０１３５】
実施例では、導電粒子と絶縁性フィラーとを撹拌したことにより、図２に示すように第１の被覆導電粒子１０が得られる。そして、第１の被覆導電粒子１０を絶縁性バインダー中で撹拌することで、第１の被覆導電粒子１０における導電粒子からシリカフィラーが乖離し、図３に示すように第２の被覆導電粒子１１が得られる。また、乖離したシリカフィラーが第２の被覆導電粒子１１間に介在される。これにより、第２の被覆導電粒子１１の凝集が抑制され、絶縁性バインダー中に第２の被覆導電粒子１１を均一に分散させることができる。尚、このようにして得られた絶縁性バインダー中の第２の被覆導電粒子１１において、絶縁性フィラーの被覆の一部は残存する場合がある。この導電粒子表面の絶縁性フィラーの被覆の残存は、実施例１〜３に係る第２の被覆導電粒子１１の電子顕微鏡（ＳＥＭ）による観察から確認することができた。
【０１３６】
粒子径が導電粒子の粒子径の０．０２〜０．１４３％である絶縁性フィラーを配合しなかった比較例１では、導電粒子の個数密度の差を小さくできないことが分かった。すなわち、比較例１では、導電粒子の分散性が良好ではないことが分かった。また、比較例１では、電子部品の電極端子間におけるショートを抑制できず、導電粒子捕捉率が良好でないことが分かった。比較例１では、図４に示すようにシリカフィラーで被覆されていない導電粒子（生粒子）１２を用いたことにより、図５に示すように絶縁性バインダー中において複数の導電粒子１２が連結、凝集してしまった。
【０１３７】
導電粒子に対する、粒子径が導電粒子の粒子径の０．０２〜０．１４３％である絶縁性フィラーの量を７７．３体積％（７７％超）超とした比較例２では、導電粒子の個数密度の差を小さくできないことが分かった。すなわち、比較例２では、粒子径が導電粒子の粒子径の０．０２〜０．１４３％である絶縁性フィラーの個数割合が過剰であったため、導電粒子の分散性が良好ではないことが分かった。また、比較例２では、電子部品の電極端子間におけるショートを抑制できず、導電粒子捕捉率が良好でないことが分かった。また、比較例２では、初期抵抗値、信頼性試験後の抵抗値の評価がいずれも良好ではないことが分かった。比較例２では、導電粒子とシリカフィラーとを混合させた後に、例えば図６に示すように２つの導電粒子がシリカフィラーで被覆された被覆導電粒子１３が一部形成されていることが分かった。
【０１３８】
導電粒子に対する、粒子径が導電粒子の粒子径の０．０２〜０．１４３％である絶縁性フィラーの量を０．７７体積％（０．７８体積％未満）とした比較例３では、導電粒子の個数密度の差を小さくできないことが分かった。すなわち、比較例３では、導電粒子の粒子径の０．０２〜０．１４３％の粒子径である絶縁性フィラーの個数割合が不足したため、導電粒子の分散性が良好ではないことが分かった。また、比較例３では、電子部品の電極端子間におけるショートを抑制できず、導電粒子捕捉率が良好でないことが分かった。
【符号の説明】
【０１３９】
１  接続構造体、２  異方性導電フィルム、３  導電粒子、４  第１の端子列、５  第１の電子部品、６  第２の端子列、７  第２の電子部品、１０  第１の被覆導電粒子、１１  第２の被覆導電粒子、１２  導電粒子、１３  被覆導電粒子、２０  一部被覆粒子、２１  大径粒子、２２  被覆部、２３  露出部
【図１】
2018145418.tif 000005
【図２】
2018145418.tif 000006
【図３】
2018145418.tif 000007
【図４】
2018145418.tif 000008
【図５】
2018145418.tif 000009
【図６】
2018145418.tif 000010
【図７】
2018145418.tif 000011
【図８】
2018145418.tif 000012
【図９】
2018145418.tif 000013